(57)【要約】本発明は、少なくとも部分的に解膠可能な、および少なくとも部分的に解膠されたベーマイト粒子の製造方法、少なくとも部分的に解膠可能な、および少なくとも部分的に解膠されたベーマイト粒子、ならびに合成樹脂を難燃性とするための少なくとも部分的に解膠されたベーマイト粒子の使用方法に関する。【選択図】図１
2011515307.tif 000002
【特許請求の範囲】
【請求項１】
少なくとも水酸化アルミニウム粒子（「ＡＴＨ」）と、前記水酸化アルミニウム粒子の総重量に基づき、約１〜約４０重量％の少なくとも部分的に解膠されたベーマイトとを含む混合物を、水および１つもしくは複数の塩基結晶成長調節剤の存在下、少なくとも約１６０℃の１つもしくは複数の温度まで最大約２日までの期間加熱し、これにより、少なくともベーマイト生成物粒子を含む水性生成物懸濁液を生成させる工程を含み、前記ベーマイト生成物粒子が約２：１未満のアスペクト比を有する、方法。
【請求項２】
前記混合物中の前記塩基結晶成長調節剤の量が、約１０〜約１４の範囲のｐＨをもたらす、請求項１記載の方法。
【請求項３】
前記混合物中の前記塩基結晶成長調節剤の量が、約１１〜約１３の範囲のｐＨをもたらす、請求項１記載の方法。
【請求項４】
前記ＡＴＨ粒子が約１〜約１００ｍ２／ｇの範囲のＢＥＴを有する、請求項１記載の方法。
【請求項５】
前記ＡＴＨ粒子が約０．１〜約６０μｍの範囲のｄ５０を有する、請求項１記載の方法。
【請求項６】
前記ＡＴＨ粒子が、ｉ）約１〜約１００ｍ２／ｇの範囲のＢＥＴおよび約０．１〜約４μｍの範囲のｄ５０、ｉｉ）約１０〜約６０ｍ２／ｇの範囲のＢＥＴおよび約０．５〜約４μｍの範囲のｄ５０、ｉｉｉ）約２０〜約４０ｍ２／ｇの範囲のＢＥＴおよび約１〜約３μｍの範囲のｄ５０、またはｉｖ）約２５〜約３５ｍ２／ｇの範囲のＢＥＴおよび約１．５〜約２．５μｍの範囲のｄ５０を有する、請求項１記載の方法。
【請求項７】
前記ＡＴＨ粒子が、前記水性懸濁液の総重量に基づき、約１〜約３０重量％の範囲のＡＴＨ粒子を含む水性懸濁液中に存在する、請求項６記載の方法。
【請求項８】
前記ＡＴＨ粒子が純粋ギブサイトまたはバイエライト／ギブサイト混合物である、請求項６または７記載の方法。
【請求項９】
前記ＡＴＨ粒子がバイエライト／ギブサイト混合物であり、そのようなバイエライト／ギブサイト混合物中の前記バイエライト部分が、前記バイエライト／ギブサイト混合物の総重量に基づき、少なくとも約５０重量％である、請求項８記載の方法。
【請求項１０】
前記バイエライト／ギブサイト混合物が、前記バイエライト／ギブサイト混合物の総重量に基づき、少なくとも約５重量％のギブサイトを含む、請求項９記載の方法。
【請求項１１】
前記水性懸濁液が、前記水性懸濁液の総重量に基づき、約７重量％〜約９重量％の範囲のＡＴＨ粒子を含む、請求項７記載の方法。
【請求項１２】
前記少なくとも部分的に解膠可能なベーマイトが、解膠される前、約７０〜約４００ｍ２／ｇの範囲のＢＥＴを有し、少なくとも約３０％だけ解膠可能であり、０．０２μｍを超えるｄ５０を有するものとして特徴づけられる、請求項６記載の方法。
【請求項１３】
前記少なくとも部分的に解膠可能なベーマイトが、解膠される前、約２８０〜約３００ｍ２／ｇの範囲のＢＥＴを有し、実質的に完全に解膠可能であり、０．０４μｍを超えるｄ５０を有するものとして特徴づけられる、請求項６記載の方法。
【請求項１４】
前記混合物が、約１６０℃〜約３４０℃の範囲の１つもしくは複数の温度まで、大体大気圧より高い１つもしくは複数の圧力で加熱される、請求項９記載の方法。
【請求項１５】
前記混合物が、約１６０℃〜約２１５℃の範囲の１つもしくは複数の温度まで、約７〜約２３ｂａｒの範囲の１つもしくは複数の圧力で加熱される、請求項１２記載の方法。
【請求項１６】
前記水性生成物懸濁液を冷却する、または冷却してもよい、請求項１記載の方法。
【請求項１７】
前記水性生成物懸濁液を少なくとも室温まで冷却させ、または冷却し、その後、前記冷却された水性生成物懸濁液から少なくとも一部のベーマイト生成物粒子を回収する工程をさらに含む、請求項１記載の方法。
【請求項１８】
前記回収されたベーマイト生成物粒子を１回もしくは複数回水で洗浄し、その後、乾燥させ、ベーマイト生成物粒子を生成させる、請求項１７記載の方法。
【請求項１９】
前記水性生成物懸濁液に、乾燥前に、酸または塩基を添加し、前記生成物水溶液中の前記ベーマイト生成物粒子を少なくとも部分的に解膠させ、前記水性生成物懸濁液に添加される酸の量が、前記生成物水溶液のｐＨ値を約１〜約５の範囲内に達成させ、および／または、維持するのに十分な量であり、または、前記水性生物懸濁液に添加される塩基の量が、前記生成物水溶液のｐＨ値を約１０〜約１４の範囲内に達成させ、および／または、維持するのに十分な量である、請求項１８記載の方法。
【請求項２０】
ａ）前記ベーマイト生成物粒子を水、分散剤、またはそれらの混合物を用い再スラリー化させ、これにより、第１のベーマイト生成物粒子懸濁液を生成させ、前記ベーマイト生成物粒子懸濁液に酸または塩基を添加し、これにより少なくとも部分的に解膠されたベーマイト生成物粒子を含む第２のベーマイト生成物粒子懸濁液を生成させる工程であって、前記第１のベーマイト生成物粒子懸濁液に添加される酸の量が、約１〜約５の範囲のｐＨを達成し、および／または、維持するのに十分な量であり、または使用される塩基の量は、第２のベーマイト生成物粒子懸濁液の得られるｐＨ値が約１０〜１４の範囲内にあるようなものとされる、工程と、
ｂ）前記少なくとも部分的に解膠されたベーマイト生成物粒子を回収し、必要に応じて乾燥させる工程と
をさらに含む、請求項１７または１９記載の方法。
【請求項２１】
前記ベーマイト生成物粒子が、
ａ）ＤＩＮ−６６１３２により決定された約２０〜約３００ｍ２／ｇの範囲のＢＥＴ比表面積、１２００℃の温度での約２０％の最大強熱減量（ＬＯＩ）、１０〜２５ｎｍの間の結晶サイズ、および約２：１未満のアスペクト比、または
ｂ）約５０〜約２００ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、１０〜２２ｎｍの間の結晶サイズ、ならびに約１：１〜約２：１の範囲のアスペクト比、または
ｃ）約７０〜約１８０ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、１０〜２２ｎｍの間の結晶サイズ、ならびに約１：１〜約２：１の範囲のアスペクト比、または
ｄ）約８０〜約１５０ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、１０〜１９ｎｍの間の結晶サイ
ズ、ならびに約１：１〜約２：１の範囲のアスペクト比
により特徴づけられる、請求項１記載の方法。
【請求項２２】
前記ベーマイト生成物粒子が、
ａ）ＤＩＮ−６６１３２により決定された約２０〜約３００ｍ２／ｇの範囲のＢＥＴ比表面積、１２００℃の温度での２０％の最大強熱減量（ＬＯＩ）、１０〜２５ｎｍの間の結晶サイズ、および約２：１未満のアスペクト比、または
ｂ）約５０〜約２００ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、１０〜２２ｎｍの間の結晶サイズ、ならびに約１：１〜約２：１の範囲のアスペクト比、または
ｃ）約７０〜約１８０ｍ２／ｇの範囲のＢＥＴ比表面積、ＴＧＡにより決定された約２５０℃以上の温度での約２％の重量損失および約３３０℃以上の温度での５％の重量損失、１２００℃の温度での２０％の最大強熱減量（ＬＯＩ）、１０〜２２ｎｍの間の結晶サイズ、ならびに約１：１〜約２：１の範囲のアスペクト比、または
ｄ）約８０〜約１５０ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、１０〜１９ｎｍの間の結晶サイズ、ならびに約１：１〜約２：１の範囲のアスペクト比
により特徴づけられる、請求項１７〜１９のいずれかに記載の方法。
【請求項２３】
前記ベーマイト生成物粒子が、２以上のｐＨ値の酢酸を用い、１０重量％の固体量を含む水溶液中で、少なくとも３０％だけ解膠可能であると特徴づけられる、請求項２１記載の方法。
【請求項２４】
前記ベーマイト生成物粒子が、２以上のｐＨ値の酢酸を用い、１０重量％の固体量を含む水溶液中で、少なくとも３０％だけ解膠されていると特徴づけられる、請求項２２記載の方法。
【請求項２５】
前記ベーマイト生成物粒子が、ほぼ球状である、請求項１記載の方法。
【請求項２６】
少なくとも水酸化アルミニウム粒子（「ＡＴＨ」）と、前記水酸化アルミニウム粒子の総重量に基づき、約１〜約４０重量％の少なくとも部分的に解膠されたベーマイトとを含む混合物を、水および１つもしくは複数の塩基結晶成長調節剤の存在下、少なくとも約１６０℃の１つもしくは複数の温度まで最大約２日までの期間加熱し、これにより、少なくともベーマイト生成物粒子を含む水性生成物懸濁液を生成させる工程を含み、前記ベーマイト生成物粒子がほぼ球状である、方法
【請求項２７】
２：１未満のアスペクト比を有し、２以上のｐＨ値の酢酸を用いることにより少なくとも３０％だけ解膠可能であり、さらに
ａ）ＤＩＮ−６６１３２により決定された約２０〜約３００ｍ２／ｇの範囲のＢＥＴ比表面積、１２００℃の温度での約２０％の最大強熱減量（ＬＯＩ）、および１０〜２５ｎｍの間の結晶サイズ、または
ｂ）約５０〜約２００ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、および１０〜２２ｎｍの間の結晶サイズ、または
ｃ）約７０〜約１８０ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、および１０〜２２ｎｍの間の結
晶サイズ、または
ｄ）約８０〜約１５０ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、および１０〜１９ｎｍの間の結晶サイズ
により特徴づけられる、ベーマイト粒子。
【請求項２８】
１０重量％の固体量を含む水溶液中で、ｉ）２以上のｐＨ値の酢酸を用いて少なくとも５０％、ｉｉ）２以上のｐＨ値の酢酸を用いて少なくとも７０％、またはｉｉｉ）２以上のｐＨ値の酢酸を用いて少なくとも８０％だけ解膠可能である、請求項２７記載のべーマイト粒子。
【請求項２９】
前記ベーマイト粒子がほぼ球状である、請求項２７記載のベーマイト粒子。
【請求項３０】
約１：１〜約２：１の範囲のアスペクト比を有し、２以上のｐＨ値の酢酸を用いて少なくとも３０％だけ解膠され、さらに
ａ）ＤＩＮ−６６１３２により決定された約２０〜約３００ｍ２／ｇの範囲のＢＥＴ比表面積、１２００℃の温度での約２０％の最大強熱減量（ＬＯＩ）、および１０〜２５ｎｍの間の結晶サイズ、または
ｂ）約５０〜約２００ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、および１０〜２２ｎｍの間の結晶サイズ、または
ｃ）約７０〜約１８０ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、および１０〜２２ｎｍの間の結晶サイズ、または
ｄ）約８０〜約１５０ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、および１０〜１９ｎｍの間の結晶サイズ
により特徴づけられる、ベーマイト粒子。
【請求項３１】
１０重量％以下の固体量を含む水溶液中で、ｉ）２以上のｐＨ値の酢酸を用いて少なくとも５０％、ｉｉ）２以上のｐＨ値の酢酸を用いて少なくとも７０％、またはｉｉｉ）２以上のｐＨ値の酢酸を用いて少なくとも８０％だけ解膠される、請求項３０記載のべーマイト粒子。
【請求項３２】
前記ベーマイト粒子がほぼ球状である、請求項３０記載のベーマイト粒子。
【請求項３３】
ａ）約２：１未満のアスペクト比を有し、１０重量％の固体量を含む水溶液中で２以上のｐＨ値の酢酸を用いて少なくとも３０％だけ解膠可能であり、さらに、
ｂ）ＤＩＮ−６６１３２により決定された約２０〜約３００ｍ２／ｇの範囲のＢＥＴ比表面積、１２００℃の温度での約２０％の最大強熱減量（ＬＯＩ）、および１０〜２５ｎｍの間の結晶サイズ、または
ｃ）約５０〜約２００ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、および１０〜２２ｎｍの間の結晶サイズ、または
ｄ）約７０〜約１８０ｍ２／ｇの範囲のＢＥＴ比表面積、ＴＧＡにより決定された約２
５０℃以上の温度での２％の重量損失および約３３０℃以上の温度での５％の重量損失、１２００℃の温度での２０％の最大強熱減量（ＬＯＩ）、および１０〜２２ｎｍの間の結晶サイズ、または
ｅ）約８０〜約１５０ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、および１０〜１９ｎｍの間の結晶サイズ
により特徴づけられる、難燃性付与量のベーマイト粒子と、
ｆ）少なくとも１つの合成樹脂と、必要に応じて、
ｇ）追加の難燃剤、押出促進剤、カップリング剤、ステアリン酸ナトリウムまたはステアリン酸カルシウム、オルガノペルオキシド、染料、顔料、フィラー、発泡剤、脱臭剤、熱安定剤、酸化防止剤、帯電防止剤、補強剤、金属捕集剤または金属不活性化剤、衝撃改質剤、加工助剤、離型剤、潤滑剤、ブロッキング防止剤、他の難燃剤、いくつかの実施形態では、水酸化マグネシウム、水酸化アルミニウム、リン難燃剤、またはハロゲン難燃剤、ＵＶ安定剤、可塑剤、流動促進剤などから選択される１つもしくは複数の添加物と、
を含む、難燃性調合物。
【請求項３４】
前記難燃性付与量のベーマイト粒子が１００部の樹脂あたり約０．１〜約２５０部（「ｐｈｒ」」の範囲である、請求項３３記載の難燃性調合物。
【請求項３５】
１つもしくは複数の前記必要に応じて用いられる添加物を含む、請求項３３記載の難燃性調合物。
【請求項３６】
前記１つもしくは複数の必要に応じて用いられる添加物が、押出促進剤、カップリング剤、ステアリン酸ナトリウムまたはステアリン酸カルシウム、オルガノペルオキシド、染料、顔料、フィラー、発泡剤、脱臭剤、熱安定剤、酸化防止剤、帯電防止剤、補強剤、金属捕集剤または金属不活性化剤、衝撃改質剤、加工助剤、離型剤、潤滑剤、ブロッキング防止剤、他の難燃剤、いくつかの実施形態では、水酸化マグネシウム、水酸化アルミニウム、リン難燃剤、またはハロゲン難燃剤、ＵＶ安定剤から選択される、請求項３５記載の難燃性調合物。
【請求項３７】
前記少なくとも１つの合成樹脂が、熱可塑性樹脂、エラストマーおよび熱硬化性樹脂から選択される、請求項３３記載の難燃性調合物。
【請求項３８】
前記ベーマイト粒子が、１０重量％の固体量を含む水溶液中で、ｉ）２以上のｐＨ値の酢酸を用いて少なくとも５０％、ｉｉ）２以上のｐＨ値の酢酸を用いて少なくとも７０％、またはｉｉｉ）２以上のｐＨ値の酢酸を用いて少なくとも８０％だけ解膠可能である、請求項３３記載の難燃性調合物。
【請求項３９】
請求項３３記載の難燃性調合物から作製される成形物品または押出物品。
【請求項４０】
請求項３３記載の難燃性調合物から作製される押出ワイヤまたはケーブル。
【発明の詳細な説明】
【技術分野】
【０００１】
本発明は、ナノ分散可能なベーマイト難燃剤の製造方法、それから製造されたナノ分散可能なベーマイト粒子、およびそれらの使用に関する。
【背景技術】
【０００２】
ベーマイトは、式ＡｌＯ（ＯＨ）により一般に表される水酸化酸化アルミニウムであり、とりわけ、様々な合成樹脂中の難燃剤としての用途が見出される難燃剤フィラーである。ベーマイトの合成法は、当技術分野において周知である。例えば、ＷＯ２００５／１００２４５では、ベーマイトが水酸化アルミニウム、バイエライト／ギブサイト混合物の水熱処理により生成可能であることが教示されている。これらのベーマイトはプラスチック化合物の難燃性能を改善するが、これらのベーマイトフィラーの欠点は、より低い負荷で使用された場合であっても、化合物の透光性が失われることであり、これは良好な難燃性能および良好な透光性が望ましいある用途において欠点となる。
【発明の概要】
【発明が解決しようとする課題】
【０００３】
このように、個々に適したベーマイトグレードに対する要求が増加しており、現在の方法はこれらのグレードを製造することができない。そのため、優れたベーマイトグレードおよびそれらの製造方法に対する要求が増加している。
【課題を解決するための手段】
【０００４】
本発明は、少なくとも水酸化アルミニウム粒子と、水酸化アルミニウム粒子の総重量に基づき、約１〜約４０重量％の部分的に、好ましくは実質的に全体的に、解膠されたベーマイトとを含む混合物を、水および１つもしくは複数の塩基結晶成長調節剤の存在下、少なくとも約１６０℃の１つもしくは複数の温度まで加熱し、これにより、凝集ベーマイト粒子を生成させる工程を含む方法に関する。このように生成される凝集ベーマイト粒子は少なくとも部分的に、好ましくは実質的に全体的に、解膠可能である。
【０００５】
本発明の実施に際して、加熱は大気圧より大きな圧力下で実施されるのが好ましい。
【０００６】
好ましい実施形態では、このように生成される凝集ベーマイト粒子は、例えば、濾過により回収することができ、その後、乾燥処理され、これによりベーマイト生成物粒子が生成される。
【０００７】
本発明の実施に際して、凝集ベーマイト粒子はまた、少なくとも部分的に解膠され、その後乾燥させることができる。
【図面の簡単な説明】
【０００８】
【図１−２】本発明によるベーマイト粒子を使用した場合のエチレンビニルアセテート化合物の透光性改善を示す図である。図１は実施例１で作製した本発明のフィラー７５ｐｈｒを添加したＥＶＡ化合物の透光性を示す。図２は実施例２で作製した本発明のフィラー７５ｐｈｒを添加したＥＶＡ化合物の透光性を示す。
【図３−４】比較ベーマイト粒子を使用した場合のエチレンビニルアセテート化合物の不透明性を示す図である。図３は実施例３で作製した比較フィラー７５ｐｈｒを充填したＥＶＡ化合物の不透明度を示す。図４は実施例４で作製した比較フィラー７５ｐｈｒを添加したＥＶＡ化合物の不透明性を示す。
【図５】市販の水酸化マグネシウムフィラーＭａｇｎｉｆｉｎ(登録商標)Ｈ５  ７５ｐｈｒを添加したエチレンビニルアセテート化合物の不透明性を示す図である。
【図６】市販の水酸化アルミニウムフィラーＭａｒｔｉｎａｌ(登録商標)ＯＬ−１０４  ＬＥ  ７５ｐｈｒを添加したエチレンビニルアセテート化合物の不透明性を示す図である。
【図７】本発明によるベーマイト粒子の形状を示すＳＥＭ写真である。
【発明を実施するための形態】
【０００９】
水酸化アルミニウム
水酸化アルミニウムは様々な代替名称、例えば、アルミニウム水和物、アルミニウム三水和物、などを有するが、通常ＡＴＨと呼ばれる。本発明の実施に際して、ＡＴＨ粒子は、水および１つもしくは複数の結晶成長調節剤の存在下で処理される。
【００１０】
本明細書で開示した全ての粒子直径測定値、すなわちｄ５０値は、特記しない限り、Ｑｕａｎｔａｃｈｒｏｍｅ社製のＣｉｌａｓ  １０６４Ｌ型レーザ分光計を用いるレーザ回折により測定したことに注意すべきである。一般に、ｄ５０を測定するために本明細書で使用される手順は、最初に、適した水−分散剤溶液（調製は下記を参照されたい）を装置の試料−調製容器に導入することにより実施することができる。ソフトウエア“Ｐａｒｔｉｃｌｅ  Ｅｘｐｅｒｔ”では、予測される粒径分布に適用する装置−内部パラメータを意味する測定モデル“Ｒａｎｇｅ  １”が選択される。測定中、試料は典型的には、分散中および測定中、約６０秒間、超音波に曝露されることに注意すべきである。バックグラウンド測定を実施した後、約７５ｍｇから約１００ｍｇの分析試料を、水／分散剤溶液を有する試料容器内に入れ、測定を開始させる。水／分散剤溶液は、ＢＡＳＦから入手可能なＣＡＬ  Ｐｏｌｙｓａｌｔ  ３リットルを用いて、ＫＭＦ  Ｌａｂｏｒｃｈｅｍｉｅから入手可能なＣａｌｇｏｎ  ５００ｇからの濃縮物を調製することにより調製することができる。この溶液を、脱イオン水を用いて１０リットルとする。この元の１０リットルのうちの１００ｍｌを取り、続いて、さらに脱イオン水で希釈して１０リットルとし、この最終溶液を上記水−分散剤溶液として使用する。
【００１１】
本発明の実施に際して使用されるＡＴＨ粒子は、一般に、ｉ）約１〜約１００ｍ２／ｇの範囲のＢＥＴ、ｉｉ）約０．１〜約６０μｍの範囲のｄ５０、またはｉ）およびｉｉ）の組み合わせを有するものとして特徴づけることができる。
【００１２】
いくつかの実施形態では、本発明の実施に際して使用されるＡＴＨ粒子は約１０〜約６０ｍ２／ｇの範囲、好ましくは約２０〜約４０ｍ２／ｇの範囲のＢＥＴを有する。例示的な実施形態では、本発明において使用されるＡＴＨ粒子のＢＥＴは約２５〜約３５ｍ２／ｇの範囲である。
【００１３】
いくつかの実施形態では、本発明の実施に際して使用されるＡＴＨ粒子は約０．１〜約３０μｍの範囲、より好ましくは約０．１〜約１０μｍの範囲のｄ５０を有する。例示的な実施形態では、ｄ５０は約０．１〜約４μｍの範囲である。いくつかの実施形態では、本発明の実施に際して使用されるＡＴＨ粒子は約０．５〜約４μｍの範囲、より好ましくは約１〜約３μｍの範囲、最も好ましくは約１．５〜約２．５μｍの範囲のｄ５０を有する。
【００１４】
本発明の実施に際して使用されるＡＴＨ粒子は好ましくはすでに、水性懸濁液中に存在する。当該ＡＴＨ粒子が乾燥粒子である場合、水および／または分散剤、例えば、下記で記載したものを添加し、水性懸濁液を提供することができる。
【００１５】
いくつかの実施形態では、水性懸濁液中のＡＴＨ粒子、または水性懸濁液を生成させる
ために使用されるＡＴＨ粒子は、純粋ギブサイトまたはバイエライト／ギブサイト混合物であり、好ましくはバイエライト／ギブサイト混合物である。そのようなバイエライト／ギブサイト混合物中のそのようなバイエライト部分は典型的には少なくとも約５０重量％、好ましくは少なくとも約７０重量％、より好ましくは約８０重量％であり、例示的な実施形態では、少なくとも約９０重量％であり、全てバイエライト／ギブサイト混合物の総重量に基づく。バイエライト／ギブサイト混合物を使用する場合、ギブサイト部分は少なくとも約５重量％、残りはバイエライトとすることができ、場合によっては、約２０〜約２５重量％の範囲のギブサイトとすることができ、どちらもバイエライト／ギブサイト混合物の総重量に基づく。
【００１６】
開始材料として使用されるバイエライトは、例えば、欧州特許第１  ２０６  ４１２Ｂ１号で記載されている方法にしたがい生成させることができ、特に、その文書の３ページの第２１項での開示を参照されたい。必要であれば、ギブサイトを所望の量で添加し、ＢＥＴ表面積および粒径は、ギブサイトの結晶沈殿条件を適切に選択することにより、および、必要に応じて所望の範囲まで粉砕することにより、あらかじめ調整することができる。
【００１７】
本発明において使用される水性懸濁液中に存在するＡＴＨ粒子の量は一般に、懸濁液の総重量、すなわち水と水酸化アルミニウムに基づき、約１〜約３０重量％の範囲、好ましくは約５〜約２０重量％の範囲、より好ましくは約６〜約１０重量％の範囲である。例示的な実施形態では、水性懸濁液は同じ基準で約７〜約９重量％の範囲のＡＴＨ粒子を含む。
【００１８】
部分的に解膠可能なベーマイト
本発明の実施に際して使用される少なくとも部分的に解膠されたベーマイトは、本発明のいくつかの実施形態では、シード粒子として機能し、任意の適した様式で、ＡＴＨ粒子、典型的にはＡＴＨ懸濁液と混合させることができる。少なくとも部分的に解膠されたベーマイトは典型的にはゾルの形態であり、このため、ゾルおよびＡＴＨ懸濁液は任意の様式で混合することができ、例えば、ゾルはＡＴＨ懸濁液と混合することができ、またはその逆が可能である。いくつかの実施形態では、例えば、少なくとも部分的に解膠されたベーマイトが実質的に完全に解膠された場合、ゾルは実質的に解膠されていないベーマイトは含まない。他の実施形態では、例えば、少なくとも部分的に解膠されたベーマイトが実質的に完全に解膠されていない場合、ゾルはまたある量の解膠されていないベーマイトを含む。ゾルの形態で、またはある量の解膠されていなベーマイトも含むゾルの形態で、ＡＴＨ懸濁液に添加されるベーマイトの総量は、ＡＴＨ粒子の総重量に基づき、約１〜約４０重量％の範囲である。いくつかの実施形態では、ＡＴＨ懸濁液に添加される少なくとも部分的に解膠可能なベーマイトの総量は、ＡＴＨ粒子の総重量に基づき、約１０〜約３０重量％の範囲である。いくつかの実施形態では、ＡＴＨ懸濁液に添加される少なくとも部分的に解膠可能なベーマイトの総量は、約５〜約３０重量％の範囲、好ましくは約８〜約２０重量％の範囲であり、どちらも、ＡＴＨ粒子の総重量に基づく。
【００１９】
本発明の実施に際して使用される少なくとも部分的に解膠されたベーマイトは、下記の解膠法にしたがい解膠される前、一般に、ｉ）約７０〜約４００ｍ２／ｇの範囲のＢＥＴ、ｉｉ）０．０２μｍを超えるｄ５０、ｉｉｉ）下記方法により少なくとも約３０％だけ解膠可能であること、またはｉ）、ｉｉ）、ｉｉｉ）の任意の組みあわせを有するものとして特徴づけることができる。例示的な実施形態では、少なくとも部分的に解膠されたベーマイトは、解膠される前に、ｉ）、ｉｉ）およびｉｉｉ）により特徴づけられる。
【００２０】
いくつかの実施形態では、少なくとも部分的に解膠されたベーマイトのＢＥＴは約２００〜約３００ｍ２／ｇの範囲、好ましくは約２５０〜約３００ｍ２／ｇの範囲である。例
示的な実施形態では、本発明において使用される少なくとも部分的に解膠可能なベーマイトのＢＥＴは約２８０〜約３００ｍ２／ｇの範囲である。
【００２１】
いくつかの実施形態では、少なくとも部分的に解膠可能なベーマイトは、少なくとも約５０％だけ、好ましくは少なくとも約７０％だけ、最も好ましくは少なくとも約９０％だけ解膠可能である。例示的な実施形態では、少なくとも部分的に解膠されたベーマイトは実質的に完全に解膠可能、すなわち約１００％解膠可能である。
【００２２】
上記方法は、ベーマイトの解膠性を特徴づけるために硝酸を使用しているが、本発明による本発明のベーマイト生成物粒子の合成では、有機酸、無機および有機塩基もしくは塩のような当技術分野において公知の他の無機酸または化学製品を解膠のために使用することができる。他の無機酸の適した、非制限的例は、塩酸、リン酸などである。解膠のために硝酸以外の化学製品を使用する場合、解膠グレードは上記と同じ様式で決定される。７未満のｐＨ値になる化学製品では、ｐＨの下限は１に設定される。７を超えるｐＨ値になる化学製品では、ｐＨ値の上限は１２に設定される。適した有機酸の非制限的例としては、フミン酸、酢酸、クエン酸、などが挙げられる。いくつかの実施形態では、使用される有機酸は酢酸である。別の実施形態で、使用される無機酸は硝酸である。
【００２３】
いくつかの実施形態では、本明細書において、シードとして使用される少なくとも部分的に解膠されたベーマイトは０．０４μｍを超えるｄ５０を有する。いくつかの実施形態では、本明細書において、シードとして使用される少なくとも部分的に解膠されたベーマイトは約０．０２μｍ〜約２μｍの範囲、好ましくは約０．０５μｍ〜約１μｍの範囲、より好ましくは約０．０８μｍ〜約０．５μｍの範囲のｄ５０を有する。本明細書で使用される少なくとも部分的に解膠されたベーマイトのｄ５０測定値は、ＩＳＯ  １３３２０にしたがい、Ｂｅｃｋｍａｎ  Ｃｏｕｌｔｅｒ  ＬＳ  １３  ３２０粒径分析器を用いるレーザ回折により適切に測定されることに注意すべきである。少なくとも部分的に解膠されたベーマイトのｄ５０測定値を得る場合、下記手順に従う：解膠されたベーマイト粒子と同じｐＨの適した水−分散剤溶液でＢｅｃｋｍａｎ  Ｃｏｕｌｔｅｒ  ＬＳ  １３  ３２０粒径分析器を満たし、バックグラウンド測定を実施する。約０．５ｇの少なくとも部分的に解膠されたベーマイトを、バックグラウンド測定値を得る際に使用した同じ水−分散剤溶液中に軽く分散させ、このように懸濁液を形成させる。この懸濁液を、製造者により与えられる最適測定濃度に到達するまで、ピペットにより装置内に導入する。アプリケーションソフトウエアでは、該試料に対する適切なパラメータ、すなわち、ナノ範囲に対するＰＩＤＳ検出器を含む、屈折率および測定条件が選択される。５分の超音波処理を該懸濁液に適用する。その後、サイズ分布データを９０秒間隔で収集し、Ｍｉｅ散乱理論にしたがい分析する。この手順を、各実行間で５分の超音波処理をしながら、粒径分布が超音波処理をさらに適用しても変化しなくなるまで繰り返す。解膠された粒子の場合、使用した分散溶液が解膠ゾルと同じｐＨを有することが必須であり、そのため、機器は解膠酸、例えば、硝酸または酢酸によりゾルと同じｐＨまで酸性化された水で満たされる。この場合、さらに分散剤を添加する必要はない。
【００２４】
解膠とは、液体中の粒子への電解質の添加によるコロイド溶液（すなわち、ゾル）の形成を意味する。適した電解質は、例えば、酸、塩基または塩である。従って、本発明の実施に際しては、「解膠」は適した電解質のベーマイト含有スラリーへの添加を示す。ベーマイト含有スラリーは、ＡＴＨ水性懸濁液について論じた際に以上で記載したように、任意の量のベーマイトを含むことができ、ベーマイト含有スラリーはまた、分散剤、例えば、下記で記載されているものを含むことができる。いくつかの実施形態では、ベーマイト含有スラリーは、下記で記載されるように、少なくとも部分的に解膠可能なベーマイト粒子、水、分散剤、または水と分散剤の混合物を混合することにより、生成される。いくつかの実施形態では、当該ベーマイト含有ゾルは、少なくとも部分的に解膠可能なベーマイ
ト粒子、水、分散剤、または水と分散剤の混合物を、酸、塩基、または塩、例えば、結晶成長調節剤について議論する際に下記で記載されたものなどと混合することにより、生成される。
【００２５】
本発明の実施に際して、ベーマイトの解膠グレードは、濃硝酸を、脱イオン水に懸濁させた１０重量％のベーマイト懸濁液に、室温で、撹拌機を用いて撹拌しながら添加することにより、測定することができる。定義により、懸濁液中の全てのベーマイト粒子を、室温、１以上のｐＨ値でコロイド溶液に移動させることができる場合、ベーマイトの解膠グレードは１００％である。ｐＨが１に等しい場合であっても、ベーマイト粒子が解膠されていないままである場合、解膠グレードは１００％より低い。そのため、解膠グレードは下記のように決定することができる：均一なスラリーを得るために、ビーカー中でゾルおよびベーマイト粒子懸濁液を含む、得られた溶液を撹拌しながら、スラリーの適した体積Ｖをビーカーからピペットにより取り出し、５０００ｒｐｍで約１０分間遠心分離させる。前記体積Ｖ中の総ベーマイト量（すなわち、解膠されたもの、および解膠されていないもの）の重量Ｗｔｏｔは、最初のベーマイト懸濁液が１０重量％のベーマイトを含んでいたことを知っており、添加した硝酸体積を考慮すると、計算することができる。遠心分離後、ゾルをピペットにより、溶液の底に堆積したベーマイト粒子を除去せずに取り出す。解膠されていないベーマイト粒子を含むフラスコをその後、１０５℃のオーブンで２４時間乾燥させる。乾燥させた、解膠されていないベーマイト粒子を含む乾燥フラスコと空のフラスコの重量差により、遠心分離前のフラスコ内のＶ体積のスラリー中に存在する解膠されていないベーマイト粒子の重量Ｗｕが得られる。解膠グレードＰはその後、遠心分離前のフラスコ内の体積Ｖ中に存在する総ベーマイト量の重量Ｗｔｏｔと、解膠されていないベーマイト粒子の重量Ｗｕとの重量差を、総ベーマイト量の重量Ｗｔｏｔで割ることにより得られる：
Ｐ＝（Ｗｔｏｔ−Ｗｕ）・１００％／Ｗｔｏｔ  （１）
【００２６】
結晶成長調節剤
本発明の実施に際して、ＡＴＨ粒子と少なくとも部分的に解膠されたベーマイトの混合物は水および１つもしくは複数の塩基結晶成長調節剤の存在下で処理され、これは、時として、本明細書では水熱処理と呼ばれる。本明細書で使用するのに適した塩基結晶成長調節剤は、当技術分野において公知の任意の塩基性結晶成長調節剤、例えば、アルカリもしくはアルカリ性酸化物または水酸化物などとすることができる。
【００２７】
適した塩基結晶成長調節剤の非制限的例としては、水酸化ナトリウム、水酸化カリウム、水酸化カルシウム、酸化カルシウム、酸化ナトリウムおよび酸化マグネシウムが挙げられる。
【００２８】
本明細書で使用される塩基結晶成長調節剤の量は、得られた溶液のｐＨ値が約８〜約１４、または約１０〜約１４、好ましくは約１１〜約１３の範囲にあるようなものとされる。
【００２９】
水熱処理
本発明の実施に際して、ＡＴＨ水性懸濁液、少なくとも部分的に解膠されたベーマイトおよび結晶成長調節剤は、水熱処理される。当該水熱処理は、少なくとも１６０℃の１つもしくは複数の温度、大気圧より高い１つもしくは複数の圧力、すなわち、１．０１３２５ｂａｒで、凝集ベーマイト粒子を生成させるのに十分な時間の間実施され、凝集ベーマイト粒子が下記で記載されるように乾燥され、下記で記載されるように、ベーマイト生成物粒子が生成される。
【００３０】
好ましい実施形態では、当該水熱処理は約１６０℃〜約３４０℃の範囲の１つもしくは
複数の温度、より好ましくは約１７０℃〜約２５０℃の範囲の１つもしくは複数の温度で実施される。例示的な実施形態では、水熱処理は約１６０℃〜約２１５℃の範囲の１つもしくは複数の温度で実施される。
【００３１】
いくつかの実施形態では、当該水熱処理は約１．０１３２５〜約１５２ｂａｒの範囲の１つもしくは複数の圧力、好ましくは約７〜約１５２ｂａｒの範囲の１つもしくは複数の圧力、より好ましくは約９〜約４３ｂａｒの範囲の１つもしくは複数の圧力で実施される。例示的な実施形態では、水熱処理は、約７〜約２３ｂａｒの範囲の１つもしくは複数の圧力で実施される。
【００３２】
いくつかの実施形態では、当該水熱処理は、最大約２日までの期間、実施される。いくつかの実施形態では、当該水熱処理は約１０分、好ましくは約１５分、より好ましくは約３０分、最も好ましくは約１時間から約２日まで、好ましくは約２４時間まで、より好ましくは約５時間までの範囲の期間の間実施される。別の実施形態では、当該処理は、ａ）約１０分〜約２日間の範囲、ｂ）約１５分〜約２４時間の範囲、ｃ）約３０分〜約２４時間、またはｄ）約１時間〜約５時間の範囲の期間の間実施される。例示的な実施形態では、水熱処理は約１時間〜約５時間の範囲の期間の間実施される。
【００３３】
当該水熱処理が完了した後、時として本明細書で、凝集ベーマイト粒子または凝集した少なくとも部分的に解膠可能なベーマイト粒子と呼ばれる、凝集体の形態の少なくとも部分的に解膠可能なベーマイト粒子を含む水性生成物懸濁液は、好ましくは室温まで、または凝集した少なくとも部分的に解膠可能なベーマイト粒子を水性生成物懸濁液から、例えば、濾過により回収することを可能にする温度まで、必要に応じて冷却され、または冷却させられる。回収された凝集ベーマイト粒子はその後、１回もしくは複数回水で洗浄され、必要に応じて、少なくとも部分的に解膠され、その後、乾燥され、下記で記載されるように、ベーマイト生成物粒子が生成する。敵した乾燥技術の非制限的な例としては、ミル乾燥、ベルト乾燥、噴霧乾燥などが挙げられる。
【００３４】
いくつかの実施形態では、凝集した少なくとも部分的に解膠可能なベーマイト粒子は、乾燥前に少なくとも部分的に解膠させることができる。このように、いくつかの実施形態では、生成物水溶液中の凝集ベーマイト粒子を少なくとも部分的に解膠させるために、少なくとも部分的に解膠可能なベーマイト粒子を回収する前に、水性生成物懸濁液に酸または塩基を添加する。これらの実施形態では、水性生成物懸濁液に添加される酸または塩基の量は、酸性化合物が使用される場合、約１〜約５の範囲、好ましくは約２〜約４の範囲のｐＨを達成し、および／または維持するのに十分な量である。塩基が使用される場合、使用される塩基の量は、得られた生成物水溶液のｐＨ値が約１０〜１４の範囲、好ましくは約１１〜約１３の範囲にあるようなものとされる。これらのｐＨ値を達成するために添加される酸または塩基の量は毎回異なり得ることに注意すべきであるが、というのも、得られた生成物水溶液のｐＨ値は様々な因子、例えば、使用した酸または塩基濃度（典型的な濃度でさえも、各酸または塩基種に対し異なっている）、各酸または塩基に対し典型的に異なっている使用した酸または塩基強度、および酸または塩基が添加される生成物水溶液の開始ｐＨにおける任意の変動に依存するからである。解膠後、その少なくとも部分的に解膠されたベーマイト生成物粒子は、ゾルから固体を回収することができる任意の適した濾過／回収技術により回収し、乾燥させることができる。
【００３５】
いくつかの実施形態では、当該少なくとも部分的に解膠可能なベーマイト粒子は、上記で記載したように、生成物水溶液から回収し、必要に応じて１回もしくは複数回水で洗浄し、水、分散剤、またはそれらの混合物を用い再スラリー化させることができる。その再スラリー化させた、凝集した少なくとも部分的に解膠可能なベーマイト粒子をその後、上記のように、酸または塩基を用いて少なくとも部分的に解膠させることができる。解膠後
、当該少なくとも部分的に解膠されたベーマイト生成物粒子を、上記のように、回収し、その後、下記で記載する技術のいずれかの技術にしたがい乾燥させることができる。凝集したベーマイト粒子が少なくとも部分的に解膠された後、当該少なくとも部分的に解膠されたベーマイト粒子の凝集度はその凝集したベーマイト粒子よりも低いことに注意すべきである。
【００３６】
本明細書で使用される「ミル乾燥」および「ミル乾燥された」は、時として本明細書では単に回収されたベーマイト粒子と呼ばれる、水性懸濁液から回収されたベーマイト粒子、すなわち、乾燥前に凝集した粒子が少なくとも部分的に解膠された場合、凝集したベーマイト粒子または少なくとも部分的に解膠されたベーマイト粒子のいずれかが、ミル乾燥ユニット内の乱れた熱空気流中で乾燥されることを意味する。ミル乾燥ユニットは、高い円周速度で回転する固体軸上にしっかりと載置されたローターを備える。高い空気押出と関連する回転運動により、流入熱空気が非常に速い空気渦に変わり、これが回収されたベーマイト粒子を吸い込み、加速し、広げ、乾燥させる。完全に乾燥された後、ベーマイト生成物粒子は乱空気により、ミルから外へ輸送され、適したフィルタシステムを使用することにより熱空気および蒸気から分離される。本発明の別の実施形態では、完全に乾燥された後、ベーマイト生成物粒子は乱空気によりミルに一体化された空気分類器を通して輸送され、その後、乱空気によりミルから外へ輸送され、従来の適したフィルタシステムを使用することにより熱空気および蒸気から分離される。
【００３７】
好ましい実施形態では、水性懸濁液から回収したベーマイト粒子、例えば、凝集粒子が乾燥前に少なくとも部分的に解膠される場合、凝集したベーマイト粒子または少なくとも部分的に解膠されたベーマイト粒子のいずれかは、噴霧乾燥される。噴霧乾燥は、ベーマイト製造において使用される技術である。この技術は一般に、ノズルおよび／または回転噴霧器の使用による、ベーマイト供給物、ここでは回収されたベーマイト粒子の噴霧化を含む。噴霧化された供給物はその後、高温ガス、典型的には空気と接触され、噴霧乾燥されたベーマイト生成物粒子はその後、高温ガス流から回収される。噴霧化された供給物の接触は、逆向き、または並流様式のいずれかで実施することができ、ガス温度、噴霧化、接触、ガスおよび／または噴霧化された供給物の流速は、下記で記載されるように、所望の生成物特性を有するベーマイト生成物粒子が生成されるように制御することができる。
【００３８】
回収されたベーマイト粒子が噴霧乾燥される場合、回収されたベーマイト粒子は再スラリー化され、得られたスラリーが噴霧乾燥される。回収されたベーマイト粒子は、水、分散剤、またはこれらの任意の混合物の使用により再スラリー化することができる。回収されたベーマイト粒子が、水を使用して再スラリー化される場合、スラリーは一般に、スラリーの総重量に基づき、約１〜約４０重量％の範囲、好ましくは約５〜約４０重量％の範囲、より好ましくは約８〜約３５重量％の範囲、最も好ましくは約８から約２５重量％の範囲（全て同じ基礎に基づく）のベーマイト粒子を含む。回収されたベーマイト粒子が分散剤または分散剤もしくは水の混合物を用いて再スラリー化される場合、該スラリーは、分散剤効果のために、該スラリーの総重量に基づき、約５０重量％までの回収されたベーマイト粒子を含み得る。この実施形態では、該スラリーの残り、すなわち、回収されたベーマイト粒子および分散剤以外は、典型的には水であるが、いくらかの試薬、汚染物質などが沈殿物から存在し得る。このように、この実施形態では、該スラリーは典型的には、スラリーの総重量に基づき、１〜約５０重量％の範囲の回収されたベーマイト粒子を含み、好ましくは、該スラリーは、該スラリーの総重量に基づき、約１０〜約５０重量％の範囲、より好ましくは約２０〜約５０重量％の範囲、最も好ましくは約２５〜約４０重量％の範囲の回収されたベーマイト粒子を含む。本明細書で使用するのに適した分散剤の非制限的な例としては、ポリアクリレート、有機酸、ナフタレンスルホネート／ホルムアルデヒド縮合物、脂肪−アルコール−ポリグリコール−エーテル、ポリプロピレン−エチレンオキシド、ポリグリコール−エステル、ポリアミン−エチレンオキシド、ホスフェート、
ポリビニルアルコールが挙げられる。
【００３９】
ベーマイト生成物粒子の回収は、濾過または、単に、「噴霧乾燥された」粒子を、それらが除去される噴霧乾燥機内に集まるように落下させるなどの回収技術の使用により達成することができるが、任意の適した回収技術を使用することができる。好ましい実施形態では、ベーマイト生成物粒子は噴霧乾燥機から、沈下させることにより回収され、らせん運搬機はそれを噴霧乾燥機から回収し、その後、圧縮空気によりパイプを通してサイロまで運搬する。
【００４０】
噴霧乾燥条件は従来のものであり、下記で記載する、所望のベーマイト生成物粒子品質の知識を有する当業者により容易に選択される。一般に、これらの条件は典型的には２５０〜５５０℃の間の入口空気温度および典型的には１０５〜１５０℃の間の出口空気温度を含む。
【００４１】
ベーマイト生成物粒子
本発明により生成されるベーマイト生成物粒子、すなわち、回収したベーマイト粒子を乾燥させた後に集めたベーマイト粒子は、一般に、ｉ）ＤＩＮ−６６１３２により決定して、約２０〜約３００ｍ２／ｇの範囲のＢＥＴ比表面積、ｉｉ）１２００℃の温度での約２０％の最大強熱減量（ＬＯＩ）、ｉｉｉ）約２５０％以上の温度での２％の重量損失、および約３３０℃以上の温度での５％の重量損失、ｉｖ）少なくとも部分的に解膠可能、ｖ）１０〜２５ｎｍの間の結晶サイズを有する、ｖｉ）約２：１未満のアスペクト比、またはｉ）〜ｖｉ）の２つ以上の任意の組みあわせにより説明することができる。例示的な実施形態では、ベーマイト生成物粒子はｉ）〜ｖｉ）の全てにより説明される。
【００４２】
本明細書で使用される重量損失は、乾燥ベーマイト粒子の水の放出を示し、熱重量分析（ＴＧＡ）などのいくつかの熱分析法により直接評価することができ、本発明では、乾燥ベーマイト粒子の熱安定性はＴＧＡにより測定した。その測定の前、ベーマイト生成物粒子試料をオーブンで４時間１０５℃で乾燥させ、表面水分を除去した。その後、ＴＧＡ測定をＭｅｔｔｌｅｒ  Ｔｏｌｅｄｏ  ＴＧＡ／ＳＤＴＡ  ８５１ｅにより、アルミナるつぼを用いて（約１８０ｍｇの初期重量）、Ｎ２（１分あたり２５ｍｌ）下、１分あたり１℃の加熱速度で実施した。乾燥ベーマイト粒子（上記のように予め乾燥させた）のＴＧＡ温度を、乾燥ベーマイト粒子の重量に基づき、２重量％損失および５重量％損失で測定した。上記ＴＧＡ測定はるつぼを覆うのに蓋を用いて実施したことに注意すべきである。
【００４３】
いくつかの実施形態では、ベーマイト生成物粒子は約５０〜約２００ｍ２／ｇの範囲、好ましくは約７０〜約１８０ｍ２／ｇの範囲のＢＥＴ比表面積を有する。例示的な実施形態では、ベーマイト生成物粒子は、約８０〜約１５０ｍ２／ｇの範囲のＢＥＴ比表面積を有する。
【００４４】
上記のように、いくつかの実施形態では、本発明により生成されるベーマイト生成物粒子は、少なくとも部分的に解膠可能であるとして特徴づけることができる。ベーマイト生成物粒子を説明するために使用する場合、少なくとも部分的に解膠可能とは、ベーマイト生成物粒子の解膠グレードまたは程度が、２以上のｐＨ値の酢酸を使用して少なくとも３０％、好ましくは少なくとも５０％、より好ましくは少なくとも７０％、最も好ましくは少なくとも８０％であることを意味する。解膠グレードを測定するための方法は一般に上記で記載されている。
【００４５】
いくつかの実施形態では、本発明により生成されるベーマイト生成物粒子は、約１０〜約２２ｎｍの範囲、より好ましくは約１０〜約１９ｎｍの範囲の結晶サイズを有する。結晶サイズはＸ線回折（ＸＲＤ）により下記のように決定される：Ｘ線粉末回折は、Ｂｒａ
ｇｇ−Ｂｒｅｎｔａｎｏ集束を有するＳｉｅｍｅｎｓ  Ｄ５００で、単色化のためにニッケルフィルタを備えた銅アノードを適用して、実施した。結晶サイズはＳｃｈｅｒｒｅｒ式を用いて計算した：ａ＝Ｋλ／βｃｏｓθ
ａ：結晶サイズ
λ：Ｘ線波長、ＣｕＫα＝０．１５４ｎｍ
β：ＦＷＨＭ（半値全幅）
θ：反射角
Ｋ：係数、本発明者らはＫ＝１と仮定する
ピークのブロード化に対する機器および物理的影響に対するさらなる較正は適用しなかった。
【００４６】
いくつかの実施形態では、本発明のベーマイト生成物粒子は、約１：１〜約２：１の範囲のアスペクト比を有する。アスペクト比は、最長結晶寸法の最長結晶寸法に垂直な結晶の最大長に対する比率を意味する。例えば、完全な球のアスペクト比は、球の直径が本質的に全ての測定で同じである、例えば、最長結晶寸法が、この場合直径が、最長結晶寸法に垂直な結晶の最大長（これもまた直径である）と同じであるので、１：１である。故に、本発明のベーマイト生成物粒子は球に近く、またはほぼ球状であり、故に２：１未満のアスペクト比を有するということができる。当業者であれば、本発明のベーマイト粒子全てが全く同じアスペクト比を有するわけではない、すなわち、ほとんど球形であるが、完全な球ではない粒子もあれば、ほとんど完全な球、すなわち、１：１に非常に近いか１：１であるアスペクト比を有する粒子もあることを理解することに注意すべきである。ベーマイト生成物粒子は球に近いので、明確な結晶面を有さず、このため、二次アスペクト比は適用されないこともまた注意すべきである。
【００４７】
ベーマイト粒子の使用
本発明により生成されるベーマイト生成物粒子は、様々な合成樹脂において難燃剤フィラーとしての用途を見出している。それ故、いくつかの実施形態では、本発明は難燃性ポリマ調合物に関する。これらの実施形態では、難燃性ポリマ調合物は、難燃性付与量の、上記ベーマイト粒子を含む。難燃性付与量のベーマイト粒子とは、１００部の樹脂あたり約０．１〜約２５０部（「ｐｈｒ」）の範囲、好ましくは約５〜約１５０ｐｈｒの範囲を一般に意味する。より好ましい実施形態では、難燃性付与量は、約１０〜約１２０ｐｈｒの範囲である。最も好ましい実施形態では、難燃性付与量は約１５〜約８０ｐｈｒの範囲である。
【００４８】
難燃性付与量の、本発明によるベーマイト粒子は、単独で、または他の難燃性添加物と組み合わせて使用することができる。そのような難燃性添加物の非制限的例は水酸化アルミニウム（ＡＴＨ）、水酸化マグネシウム（ＭＤＨ）、ハント石、ハイドロマグネサイト、層状複水酸化物、有機改質粘土（すなわちナノ粘土）を含む粘土、ハロゲン含有難燃剤、リンまたは有機リン化合物、窒素含有難燃剤（例えば、メラミンシアヌレート）などである。他の難燃性フィラーもまた使用される場合、それらの量は一般に、合成樹脂１００部（ｐｈｒ）に対し、約２４９．９〜約０．１部（ｐｈｒ）の範囲である。
【００４９】
本発明の難燃性ポリマ調合物はまた、少なくとも１つの、時としてただ一つの合成樹脂を含む。合成樹脂の非制限的例としては、熱可塑性樹脂、エラストマーおよび熱硬化性樹脂（未硬化、または必要に応じて硬化される）が挙げられる。好ましい実施形態では、該合成樹脂は熱可塑性樹脂である。ベーマイト生成物粒子が使用される熱可塑性樹脂の非制限的例としては、ポリエチレン、エチレン−プロピレンコポリマ、Ｃ２〜Ｃ８オレフィン（α−オレフィン）のポリマおよびコポリマ、例えば、ポリブテン、ポリ（４−メチルペンテン−１）など、これらのオレフィンとジエンのコポリマ、エチレン−アクリレートコポリマ、ポリスチレン、ポリカーボネート、ポリアミド、ポリエステル樹脂（例えばＰＢ
Ｔ）、ＡＢＳ樹脂、ＡＡＳ樹脂、ＡＳ樹脂、ＭＢＳ樹脂、エチレン−塩化ビニルコポリマ樹脂、エチレン−酢酸ビニルコポリマ樹脂、エチレン−塩化ビニル−酢酸ビニルグラフトポリマ樹脂、塩化ビニリデン、ポリ塩化ビニル、塩素化ポリエチレン、塩化ビニル−プロピレンコポリマ、酢酸ビニル樹脂、フェノキシ樹脂などが挙げられる。適した合成樹脂の別の例としては、熱硬化性樹脂、例えば、エポキシ樹脂、フェノール樹脂、メラミン樹脂、不飽和ポリエステル樹脂、アルキド樹脂および尿素樹脂が挙げられ、天然または合成ゴム、例えば、ＥＰＤＭ、ブチルゴム、イソプレンゴム、ＳＢＲ、ＮＩＲ、ウレタンゴム、ポリブタジエンゴム、アクリルゴム、シリコーンゴム、フルオロ−エラストマー、ＮＢＲおよびクロロスルホン化ポリエチレンもまた含まれる。さらにポリマ懸濁液（格子）が含まれる。
【００５０】
いくつかの好ましい実施形態では、少なくとも１つの合成樹脂は、ポリエチレン系樹脂、例えば高密度ポリエチレン、低密度ポリエチレン、直鎖低密度ポリエチレン、超低密度ポリエチレン、ＥＶＡ（エチレン−酢酸ビニル樹脂）、ＥＥＡ（エチレン−エチルアクリレート樹脂）、ＥＭＡ（エチレン−メチルアクリレートコポリマ樹脂）、ＥＡＡ（エチレン−アクリル酸コポリマ樹脂）および超高分子量ポリエチレン、ならびにＣ２〜Ｃ８オレフィン（α−オレフィン）のポリマおよびコポリマ、例えば、ポリブテンおよびポリ（４−メチルペンテン−１）、ポリ塩化ビニルおよびゴムである。より好ましい実施形態では、該合成樹脂はポリエチレン系樹脂である。
【００５１】
本発明の難燃性ポリマ調合物はまた、当技術分野で普通に使用される他の添加物を含むことができる。本発明の難燃性ポリマ調合物において使用するのに適した他の添加物の非制限的例としては、押出促進剤、例えば、ポリエチレンワックス、Ｓｉ−系押出促進剤、脂肪酸、カップリング剤、例えばアミノ−、ビニル−もしくはアルキルシランまたはマレイン酸グラフトポリマ、ステアリン酸ナトリウムまたはステアリン酸カルシウム、オルガノペルオキシド、染料、顔料、フィラー、発泡剤、脱臭剤、熱安定剤、酸化防止剤、帯電防止剤、補強剤、金属捕集剤または金属不活性化剤、衝撃改質剤、加工助剤、離型剤、潤滑剤、ブロッキング防止剤、他の難燃剤、いくつかの実施形態では、水酸化マグネシウム、水酸化アルミニウム、リン難燃剤、またはハロゲン難燃剤、ＵＶ安定剤、可塑剤、流動促進剤などが挙げられる。所望であれば、核形成剤、例えばケイ酸カルシウムまたはインジゴを難燃性ポリマ調合物中に含有させることもできる。他の必要に応じて用いられる添加物の割合は従来のものであり、任意のある状況の要求を満たすように変動させることができる。
【００５２】
難燃性ポリマ調合物の成分の混入および添加法は、本発明にとって重要ではなく、選択した方法が実質的に均一な成分混合を含む限り、任意の公知のものとすることができる。例えば、上記成分の各々、および使用される場合、任意で必要に応じて使用される添加物は、Ｂｕｓｓ  Ｋｏ−混練機、内部ミキサー、Ｆａｒｒｅｌ連続ミキサまたは二軸押出機または、場合よっては、一軸押出機または２つのロールミルを用いても、混合することができる。難燃性ポリマ調合物をそれから、後の処理工程において、そのような望まれる場合、成形させることができる。いくつかの実施形態では、成分を完全に混合し、難燃性ポリマ調合物を形成させ、また、該難燃性ポリマ調合物から物品を成形する装置を使用することができる。さらに、難燃性ポリマ調合物の成形物品は、作製後、延伸加工、エンボス加工、コーティング、印刷、めっき、穴開けまたは切断などの用途に使用することができる。該成形物品はまた、本発明の難燃性ポリマ調合物以外の材料、例えば、石こうボード、木材、ベニヤ板、金属材料または石に取り付けることもできる。しかしながら、混練混合物はまた、インフレーション成形、射出成形、押出成形、吹込成形、プレス成形、回転成形、またはカレンダ成形させることができる。
【００５３】
押出成形物品の場合、上記合成樹脂混合物で有効であることが知られている任意の押出
技術を使用することができる。１つの例示的な技術では、合成樹脂、ベーマイト粒子、および、選択された場合必要に応じて用いられる成分を、配合機内で配合させ、上記のように難燃性樹脂調合物を形成させる。難燃性樹脂調合物をその後、押出成形機内で溶融状態となるまで加熱し、溶融した難燃性樹脂調合物をその後、選択したダイを通して押し出し、押出成形物品を形成させ、または、例えばデータ伝送のために使用される金属ワイヤまたはガラスファイバを被覆する。
【００５４】
上記説明は、本発明のいくつかの実施形態に向けられたものである。当業者であれば、本発明の精神を実施するために、同様に有効である他の手段が考案されることを認識するであろう。本発明の好ましい実施形態は、本明細書で記載した全ての範囲は、任意のより低い量から任意のより高い量までの範囲を含むことを企図していることもまた注意すべきである。
【実施例】
【００５５】
以下の実施例は、本発明を説明するものであり、いかなる意味においても制限することを意図しない。
【００５６】
実施例１（発明）
下記実施例で使用される水中の水性バイエライト／ギブサイト懸濁液は、９８ｇ／ｌの固体量を有した。ＢＥＴ比表面は２７．２ｍ２／ｇであり、メジアンｄ５０粒径は１．８８μｍであった。ｄ５０値は上記のように決定した。
【００５７】
室温で、擬ベーマイト５８８ｇを、激しく撹拌しながら、脱イオン水５２９２ｇと混合し、水中の１０重量％の擬ベーマイト懸濁液を得た。該擬ベーマイトが１００％解膠され、ゾルとなるまで、硝酸（濃）１０ｇを滴下した。得られたゾルのｐＨ値は２であった。５０リットルのオートクレーブに、水中バイエライト／ギブサイト懸濁液３０リットルを注ぎ入れた。懸濁液の固体量は９８ｇ／ｌであり、該懸濁液中のＡＴＨ粒子の総量は２９４０ｇであった。水と硝酸を含むベーマイトゾルの総量を該オートクレーブに添加すると、５８８ｇ／２９４０ｇのベーマイトゾル／ＡＴＨ比が得られたが、これは２０％に対応する。結晶成長調節剤として、濃水酸化ナトリウム溶液５００ｇを、１２．５のｐＨ値が得られるまで添加した。その後、該懸濁液を撹拌機を使用して撹拌しながら、約３℃／分の加熱速度で２００℃の温度まで加熱し、その温度で１時間維持した。該オートクレーブ内の圧力は自然発生とした。該懸濁液を撹拌しながら約５０℃まで、約１０℃／分の冷却速度で冷却させた。その後、該懸濁液を容器に注ぎ入れ、さらに室温まで冷却させた。室温まで冷却した後、ベーマイト粒子懸濁液１０リットルを、濾紙を用いて濾過した。このように得られた濾過ケーキをその後、２度、脱イオン水１５リットルに再懸濁させ、再び濾過した。洗浄したフィルタケーキを使用して、１０重量％の固体量を有する水性懸濁液を生成させた。その後、酢酸約２００ｇを撹拌しながら、３．５のｐＨ値が得られるまで滴下した。３．５のｐＨ値が達成された後１０分間、撹拌機を用いて約５０００ｒｐｍで撹拌を維持した。ベーマイトゾル、最終的には解膠されていないベーマイト粒子、水、および酢酸を含む得られた懸濁液２リットルをその後、Ｂｕｃｈｉ  Ｃｏｍｐａｎｙ製の「Ｂ−２９０」型噴霧乾燥機を用いて噴霧乾燥させ、これにより、乾燥ベーマイト粒子を生成させた。噴霧乾燥機のスループットは約５０ｇ／ｈ固体であり、入口空気温度は約２２０℃であり、出口空気温度は約７３℃であった。
【００５８】
乾燥ベーマイト粒子の解膠グレードを測定するために、１０重量％の乾燥ベーマイト粒子を含む懸濁液をビーカー中で、撹拌機を使用し、脱イオン水１リットルを用いて作製した。その後、３．５のｐＨ値が得られるまで、酢酸を撹拌しながら滴下した。撹拌機を使用して、約５０００ｒｐｍで１０分間撹拌を維持した。ベーマイトゾル、解膠されていないベーマイト粒子および酢酸を含む得られた懸濁液から、１リットルの懸濁液あたりのｇ
で表される新規総ベーマイト量を、添加した酢酸量を考慮することにより計算することができる。ベーマイトゾル、解膠されていないベーマイト粒子および酢酸を含む得られた懸濁液から、４０ｍｌをビーカーからピペットにより取り出し、フラスコに注ぎ入れ、遠心分離機中、約５０００ｒｐｍで１０分間遠心分離した。遠心分離後、ピペットにより、溶液の底に堆積した解膠されていないベーマイト粒子を取らずに、ゾルを除去する。解膠されていないベーマイト粒子を含むフラスコをその後、オーブン内、１０５℃で２４時間乾燥させた。乾燥させた解膠されていないベーマイト粒子を含む乾燥フラスコと、空のフラスコとの間の重量差により、フラスコ内の４０ｍｌの懸濁液中に存在する解膠されていないベーマイト粒子重量が得られる。解膠グレードＰはその後、フラスコ内の４０ｍｌの体積中に存在するベーマイト粒子の総重量と解膠されていないベーマイト粒子の重量との重量差を４０ｍｌの体積中の総ベーマイト粒子の重量で割ることにより得られる。本実施例では、８５％の解膠グレードが得られた。
【００５９】
下記表１は本発明のベーマイトグレードの特性をまとめたものである。
【表１】
2011515307.tif 000003
【００６０】
実施例１のベーマイト粒子の結晶形態はほぼ球状であった。
【００６１】
実施例２（発明）
室温で、擬ベーマイト５８８ｇを、激しく撹拌しながら、脱イオン水５２９２ｇと混合し、水中の１０重量％の擬ベーマイト懸濁液を得た。擬ベーマイトが１００％解膠され、ゾルとなるまで、硝酸（濃）１０ｇを滴下した。得られたゾルのｐＨ値は２であった。５０リットルのオートクレーブに、水中バイエライト／ギブサイト懸濁液３０リットルを注ぎ入れた。該懸濁液の固体量は９８ｇ／ｌであり、該懸濁液中のＡＴＨ粒子の総量は２９４０ｇであった。水と硝酸を含むベーマイトゾルの総量を該オートクレーブに添加すると、５８８ｇ／２９４０ｇのベーマイトゾル／ＡＴＨ比が得られたが、これは２０％に対応する。結晶成長調節剤として、濃水酸化ナトリウム溶液５００ｇを、１２．５のｐＨ値が得られるまで添加した。その後、該懸濁液を、撹拌機を使用して撹拌しながら、約３℃／分の加熱速度で２００℃の温度まで加熱し、その温度で１時間維持した。該オートクレーブ内の圧力は自然発生とした。該懸濁液を撹拌しながら約５０℃まで、約１０℃／分の冷却速度で冷却させた。その後、該懸濁液を容器に注ぎ入れ、さらに室温まで冷却させた。室温まで冷却した後、ベーマイト粒子懸濁液１０リットルを、濾紙を用いて濾過した。このように得られた濾過ケーキをその後、２度、脱イオン水１５リットルに再懸濁させ、再び濾過した。洗浄したフィルタケーキを使用して、１０重量％の固体量を有する水性懸濁液を生成させた。得られた懸濁液２リットルをその後、Ｂｕｃｈｉ  Ｃｏｍｐａｎｙ製の「Ｂ−２９０」型噴霧乾燥機を用いて噴霧乾燥させ、これにより、乾燥ベーマイト粒子を生成させた。噴霧乾燥機のスループットは約５０ｇ／ｈ固体であり、入口空気温度は約２２０℃であり、出口空気温度は約７３℃であった。
【００６２】
乾燥ベーマイト粒子の解膠グレードを測定するために、１０重量％の乾燥ベーマイト粒子を含む懸濁液をビーカー中で、撹拌機を使用し、脱イオン水１リットルを用いて作製し
た。その後、３．５のｐＨ値が得られるまで、酢酸を撹拌しながら滴下した。撹拌機を使用して、約５０００ｒｐｍで１０分間撹拌を維持した。ベーマイトゾル、解膠されていないベーマイト粒子および酢酸を含む得られた懸濁液から、１リットルの懸濁液あたりのｇで表される新規総ベーマイト量を、添加した酢酸量を考慮することにより計算することができる。ベーマイトゾル、解膠されていないベーマイト粒子および酢酸を含む得られた懸濁液から、４０ｍｌをビーカーからピペットにより取り出し、フラスコに注ぎ入れ、遠心分離機中、約５０００ｒｐｍで１０分間遠心分離した。遠心分離後、ピペットにより、溶液の底に堆積した解膠されていないベーマイト粒子を取らずに、ゾルを除去する。解膠されていないベーマイト粒子を含むフラスコをその後、オーブン内、１０５℃で２４時間乾燥させた。乾燥させた解膠されていないベーマイト粒子を含む乾燥フラスコと、空のフラスコとの間の重量差により、フラスコ内の４０ｍｌの懸濁液中に存在する解膠されていないベーマイト粒子重量が得られる。解膠グレードＰはその後、フラスコ内の４０ｍｌの体積中に存在するベーマイト粒子の総重量と解膠されていないベーマイト粒子の重量との重量差を４０ｍｌの体積中の総ベーマイト粒子の重量で割ることにより得られる。本実施例では、８１％の解膠グレードが得られた。
【００６３】
下記表２は本発明のベーマイトグレードの特性をまとめたものである。
【表２】
2011515307.tif 000004
【００６４】
実施例２のベーマイト粒子の結晶形態はほぼ球状であった。
【００６５】
実施例３（比較）
室温で、擬ベーマイト５８８ｇを、激しく撹拌しながら、脱イオン水５２９２ｇと混合し、水中の１０重量％の擬ベーマイト懸濁液を得た。５０リットルのオートクレーブに、水中バイエライト／ギブサイト懸濁液３０リットルを注ぎ入れた。該懸濁液の固体量は９８ｇ／ｌであり、該懸濁液中のＡＴＨ粒子の総量は２９４０ｇであった。解膠されていない擬ベーマイトと水を含むベーマイト懸濁液の総量を該オートクレーブに添加すると、５８８ｇ／２９４０ｇのベーマイト／ＡＴＨ比が得られたが、これは２０％に対応する。結晶成長調節剤として、濃水酸化ナトリウム溶液２００ｇを、１２．５のｐＨ値が得られるまで添加した。その後、懸濁液を、撹拌機を使用して撹拌しながら、約３℃／分の加熱速度で２００℃の温度まで加熱し、その温度で１時間維持した。該オートクレーブ内の圧力は自然発生とした。該懸濁液を撹拌しながら約５０℃まで、約１０℃／分の冷却速度で冷却させた。その後、該懸濁液を容器に注ぎ入れ、さらに室温まで冷却させた。室温まで冷却した後、ベーマイト粒子懸濁液１０リットルを、濾紙を用いて濾過した。このように得られた濾過ケーキをその後、２度、脱イオン水１５リットルに再懸濁させ、再び濾過した。洗浄したフィルタケーキを使用して、１０重量％の固体量を有する水性懸濁液を生成させた。酢酸をその後、３．５のｐＨ値が得られるまで撹拌しながら滴下した。撹拌機を使用して約５０００ｒｐｍで１０分間撹拌を維持した。ベーマイトゾル、最終的に解膠されていないベーマイト粒子、水および酢酸を含む得られた懸濁液２リットルをその後、Ｂｕｃｈｉ  Ｃｏｍｐａｎｙ製の「Ｂ−２９０」型噴霧乾燥機を用いて噴霧乾燥させ、これにより、乾燥ベーマイト粒子を生成させた。噴霧乾燥機のスループットは約５０ｇ／ｈ固体
であり、入口空気温度は約２２０℃であり、出口空気温度は約７３℃であった。
【００６６】
該乾燥ベーマイト粒子の解膠グレードを測定するために、１０重量％の乾燥ベーマイト粒子を含む懸濁液をビーカー中で、撹拌機を使用し、脱イオン水１リットルを用いて作製した。その後、３．５のｐＨ値が得られるまで、酢酸を撹拌しながら滴下した。撹拌機を使用して、約５０００ｒｐｍで１０分間撹拌を維持した。ベーマイトゾル、解膠されていないベーマイト粒子および酢酸を含む得られた懸濁液から、１リットルの懸濁液あたりのｇで表される新規総ベーマイト量を、添加した酢酸量を考慮することにより計算することができる。ベーマイトゾル、解膠されていないベーマイト粒子および酢酸を含む得られた懸濁液から、４０ｍｌをビーカーからピペットにより取り出し、フラスコに注ぎ入れ、遠心分離機中、約５０００ｒｐｍで１０分間遠心分離した。遠心分離後、ピペットにより、溶液の底に堆積した解膠されていないベーマイト粒子を取らずに、該ゾルを除去する。解膠されていないベーマイト粒子を含むフラスコをその後、オーブン内、１０５℃で２４時間乾燥させた。乾燥させた解膠されていないベーマイト粒子を含む乾燥フラスコと、空のフラスコとの間の重量差により、フラスコ内の４０ｍｌの懸濁液中に存在する解膠されていないベーマイト粒子重量が得られる。解膠グレードＰはその後、フラスコ内の４０ｍｌの体積中に存在するベーマイト粒子の総重量と解膠されていないベーマイト粒子の重量との重量差を４０ｍｌの体積中の総ベーマイト粒子の重量で割ることにより得られる。本実施例では、５％の解膠グレードが得られた。
【００６７】
下記表３は発明ではないベーマイトグレードの特性をまとめたものである。
【表３】
2011515307.tif 000005
【００６８】
実施例３のベーマイト粒子の結晶形態は不規則な板状であった。
【００６９】
実施例４（比較）
５０リットルのオートクレーブに、水中バイエライト／ギブサイト懸濁液３７リットルを注ぎ入れた。該懸濁液の固体量は９８ｇ／ｌであり、該懸濁液中のＡＴＨ粒子の総量は３６２６ｇであった。結晶成長調節剤として、濃水酸化ナトリウム溶液２００ｇを、１２．５のｐＨ値が得られるまで添加した。その後、該懸濁液を、撹拌機を使用して撹拌しながら、約３℃／分の加熱速度で２００℃の温度まで加熱し、その温度で１時間維持した。該オートクレーブ内の圧力は自然発生とした。該懸濁液を撹拌しながら約５０℃まで、約１０℃／分の冷却速度で冷却させた。その後、該懸濁液を容器に注ぎ入れ、さらに室温まで冷却させた。室温まで冷却した後、ベーマイト粒子懸濁液１０リットルを、濾紙を用いて濾過した。このように得られた濾過ケーキをその後、２度、脱イオン水１５リットルに再懸濁させ、再び濾過した。洗浄したフィルタケーキを使用して、１０重量％の固体量を有する水性懸濁液を生成させた。得られた懸濁液２リットルをその後、Ｂｕｃｈｉ  Ｃｏｍｐａｎｙ製の「Ｂ−２９０」型噴霧乾燥機を用いて噴霧乾燥させた。噴霧乾燥機のスループットは約５０ｇ／ｈ固体であり、入口空気温度は約２２０℃であり、出口空気温度は約７３℃であった。
【００７０】
１０重量％のベーマイト粒子を含む懸濁液をビーカー中で、撹拌機を使用し、脱イオン水１リットルおよび乾燥ベーマイト粒子を用いて作製した。その後、３．５のｐＨ値が得られるまで、酢酸を撹拌しながら滴下した。撹拌機を使用して、約５０００ｒｐｍで１０分間撹拌を維持した。ベーマイトゾル、ベーマイト粒子および酢酸を含む得られた溶液から、１リットルの溶液あたりのｇで表される新規総ベーマイト量を、添加した酢酸量を考慮することにより計算することができる。ベーマイトゾル、ベーマイト粒子および酢酸を含む得られた溶液から、４０ｍｌをビーカーからピペットにより取り出し、フラスコに注ぎ入れ、遠心分離機中、約５０００ｒｐｍで１０分間遠心分離した。遠心分離後、ピペットにより、溶液の底に堆積したベーマイト粒子を取らずに、該ゾルを除去する。解膠されていないベーマイト粒子を含むフラスコをその後、オーブン内、１０５℃で２４時間乾燥させた。乾燥させた解膠されていないベーマイト粒子を含む乾燥フラスコと、空のフラスコとの間の重量差により、フラスコ内の４０ｍｌの懸濁液中に存在する解膠されていないベーマイト粒子重量が得られる。解膠グレードＰはその後、フラスコ内の４０ｍｌの体積中に存在するベーマイト粒子の総重量と解膠されていないベーマイト粒子の重量との重量差を４０ｍｌの体積中の総ベーマイト粒子の重量で割ることにより得られる。本実施例では、２％の解膠グレードが得られた。
【００７１】
下記表４は発明ではないベーマイトグレードの特性をまとめたものである。
【表４】
2011515307.tif 000006
【００７２】
実施例４のベーマイト粒子の結晶形態は不規則な板状であった。
【００７３】
実施例５（応用−発明）
１００ｐｈｒ（約２８４．５ｇ）のエチレンビニルアセテート（ＥＶＡ）、Ｅｘｘｏｎ
Ｍｏｂｉｌ社のＥｓｃｏｒｅｎｅ（商標）Ｕｌｔｒａ  ＵＬ００１１９を、約２０分間、Ｃｏｌｌｉｎ  Ｃｏｍｐａｎｙの２ロールミル、Ｗ１５０Ｍで、実施例１で生成させた発明のベーマイトフィラー７５ｐｈｒ（約２１３．４ｇ）と混合させた。２ロールミルでの混合は、酸化防止剤であるＡｌｂｅｍａｒｌｅ  ＣｏｒｐｏｒａｔｉｏｎのＥｔｈａｎｏｘ（登録商標）３１０の０．７５ｐｈｒ（約２．１ｇ）と共に、当業者によく知られた普通の様式で実施した。２つのロールの温度は１３０℃に設定した。用意ができた化合物をミルから取り出し、室温まで冷却した後、さらに、サイズを減少させ、２段プレスでの圧縮成形に適した、またはさらに評価するための押出成形ストリップを得るための研究室用押出成形機に送るのに適した、顆粒を得た。難燃性樹脂調合物の機械特性を決定するために、該顆粒を、Ｈａａｋｅ  Ｒｈｅｏｍｅｘ押出成形機を備えたＨａａｋｅ  Ｐｏｌｙｌａｂ  Ｓｙｓｔｅｍを用いて押出成形し２ｍｍの厚さのテープにした。
【００７４】
図１は実施例１で生成させた本発明のベーマイトフィラー７５ｐｈｒを添加した、このＥＶＡ化合物の３ｍｍの厚さの板の透光性を示す。
【００７５】
この実験の機械特性および難燃性は、下記の表５に含められる。
【００７６】
実施例６（応用−発明）
１００ｐｈｒ（約２８４．５ｇ）のエチレンビニルアセテート（ＥＶＡ）、Ｅｘｘｏｎ
Ｍｏｂｉｌ社のＥｓｃｏｒｅｎｅ（商標）Ｕｌｔｒａ  ＵＬ００１１９を、約２０分間、Ｃｏｌｌｉｎ  Ｃｏｍｐａｎｙの２ロールミル、Ｗ１５０Ｍで、実施例２で生成させた発明のベーマイトフィラー７５ｐｈｒ（約２１３．４ｇ）と混合させた。２ロールミルでの混合は、酸化防止剤であるＡｌｂｅｍａｒｌｅ  ＣｏｒｐｏｒａｔｉｏｎのＥｔｈａｎｏｘ（登録商標）３１０の０．７５ｐｈｒ（約２．１ｇ）と共に、当業者によく知られた普通の様式で実施した。２つのロールの温度は１３０℃に設定した。用意ができた化合物をミルから取り出し、室温まで冷却した後、さらに、サイズを減少させ、２段プレスでの圧縮成形に適した、またはさらに評価するための押出成形ストリップを得るための研究室用押出成形機に送るのに適した、顆粒を得た。難燃性樹脂調合物の機械特性を決定するために、該顆粒を、Ｈａａｋｅ  Ｒｈｅｏｍｅｘ押出成形機を備えたＨａａｋｅ  Ｐｏｌｙｌａｂ  Ｓｙｓｔｅｍを用いて押出成形し２ｍｍの厚さのテープにした。
【００７７】
図２は実施例２で生成させた本発明のベーマイトフィラー７５ｐｈｒを添加した、このＥＶＡ化合物の３ｍｍの厚さの板の透光性を示す。
【００７８】
この実験の機械特性および難燃性は、下記の表５に含められる。
【００７９】
実施例７（応用−比較）
１００ｐｈｒ（約２８４．５ｇ）のエチレンビニルアセテート（ＥＶＡ）、Ｅｘｘｏｎ
Ｍｏｂｉｌ社のＥｓｃｏｒｅｎｅ（商標）Ｕｌｔｒａ  ＵＬ００１１９を、約２０分間、Ｃｏｌｌｉｎ  Ｃｏｍｐａｎｙの２ロールミル、Ｗ１５０Ｍで、実施例３で生成させた比較ベーマイトフィラー７５ｐｈｒ（約２１３．４ｇ）と混合させた。２ロールミルでの混合は、酸化防止剤であるＡｌｂｅｍａｒｌｅ  ＣｏｒｐｏｒａｔｉｏｎのＥｔｈａｎｏｘ（登録商標）３１０の０．７５ｐｈｒ（約２．１ｇ）と共に、当業者によく知られた普通の様式で実施した。２つのロールの温度は１３０℃に設定した。用意ができた化合物をミルから取り出し、室温まで冷却した後、さらに、サイズを減少させ、２段プレスでの圧縮成形に適した、またはさらに評価するための押出成形ストリップを得るための研究室用押出成形機に送るのに適した、顆粒を得た。難燃性樹脂調合物の機械特性を決定するために、該顆粒を、Ｈａａｋｅ  Ｒｈｅｏｍｅｘ押出成形機を備えたＨａａｋｅ  Ｐｏｌｙｌａｂ  Ｓｙｓｔｅｍを用いて押出成形し２ｍｍの厚さのテープにした。
【００８０】
図３は実施例３で生成させた比較ベーマイトフィラー７５ｐｈｒを添加した、このＥＶＡ化合物の３ｍｍの厚さの板の不透明性を示す。
【００８１】
この実験の機械特性および難燃性は、下記の表５に含められる。
【００８２】
実施例８（応用−比較）
１００ｐｈｒ（約２８４．５ｇ）のエチレンビニルアセテート（ＥＶＡ）、Ｅｘｘｏｎ
Ｍｏｂｉｌ社のＥｓｃｏｒｅｎｅ（商標）Ｕｌｔｒａ  ＵＬ００１１９を、約２０分間、Ｃｏｌｌｉｎ  Ｃｏｍｐａｎｙの２ロールミル、Ｗ１５０Ｍで、実施例４で生成させた比較ベーマイトフィラー７５ｐｈｒ（約２１３．４ｇ）と混合させた。２ロールミルでの混合は、酸化防止剤であるＡｌｂｅｍａｒｌｅ  ＣｏｒｐｏｒａｔｉｏｎのＥｔｈａｎｏｘ（登録商標）３１０の０．７５ｐｈｒ（約２．１ｇ）と共に、当業者によく知られた普通の様式で実施した。２つのロールの温度は１３０℃に設定した。用意ができた化合物をミルから取り出し、室温まで冷却した後、さらに、サイズを減少させ、２段プレスでの圧縮成形に適した、またはさらに評価するための押出成形ストリップを得るための研究室用押出成形機に送るのに適した、顆粒を得た。難燃性樹脂調合物の機械特性を決定するために、該顆粒を、Ｈａａｋｅ  Ｒｈｅｏｍｅｘ押出成形機を備えたＨａａｋｅ  Ｐｏｌｙｌ
ａｂ  Ｓｙｓｔｅｍを用いて押出成形し２ｍｍの厚さのテープにした。
【００８３】
図４は実施例４で生成させた比較ベーマイトフィラー７５ｐｈｒを添加した、このＥＶＡ化合物の３ｍｍの厚さの板の不透明性を示す。
【００８４】
実施例９（応用−比較）
１００ｐｈｒ（約２８４．５ｇ）のエチレンビニルアセテート（ＥＶＡ）、Ｅｘｘｏｎ
Ｍｏｂｉｌ社のＥｓｃｏｒｅｎｅ（商標）Ｕｌｔｒａ  ＵＬ００１１９を、約２０分間、Ｃｏｌｌｉｎ  Ｃｏｍｐａｎｙの２ロールミル、Ｗ１５０Ｍで、比較の市販の水酸化マグネシウムフィラー、Ｍａｒｔｉｎｓｗｅｒｋ  ＧｍｂＨ社のＭａｇｎｉｆｉｎ  Ｈ５の７５ｐｈｒ（約２１３．４ｇ）と混合した。２ロールミルでの混合は、酸化防止剤であるＡｌｂｅｍａｒｌｅ  ＣｏｒｐｏｒａｔｉｏｎのＥｔｈａｎｏｘ（登録商標）３１０の０．７５ｐｈｒ（約２．１ｇ）と共に、当業者によく知られた普通の様式で実施した。２つのロールの温度は１３０℃に設定した。用意ができた化合物をミルから取り出し、室温まで冷却した後、さらに、サイズを減少させ、２段プレスでの圧縮成形に適した、またはさらに評価するための押出成形ストリップを得るための研究室用押出成形機に送るのに適した、顆粒を得た。難燃性樹脂調合物の機械特性を決定するために、該顆粒を、Ｈａａｋｅ
Ｒｈｅｏｍｅｘ押出成形機を備えたＨａａｋｅ  Ｐｏｌｙｌａｂ  Ｓｙｓｔｅｍを用いて押出成形し２ｍｍの厚さのテープにした。
【００８５】
図５は市販の水酸化マグネシウムフィラー、Ｍａｇｎｉｆｉｎ  Ｈ５  ７５ｐｈｒを添加した、このＥＶＡ化合物の３ｍｍの厚さの板の不透明性を示す。
【００８６】
実施例１０（応用−比較）
１００ｐｈｒ（約２８４．５ｇ）のエチレンビニルアセテート（ＥＶＡ）、Ｅｘｘｏｎ
Ｍｏｂｉｌ社のＥｓｃｏｒｅｎｅ（商標）Ｕｌｔｒａ  ＵＬ００１１９を、約２０分間、Ｃｏｌｌｉｎ  Ｃｏｍｐａｎｙの２ロールミル、Ｗ１５０Ｍで、比較の市販の水酸化アルミニウムフィラー、Ｍａｒｔｉｎｓｗｅｒｋ  ＧｍｂＨのＭａｒｔｉｎａｌ  ＯＬ  １０４  ＬＥの７５ｐｈｒ（約２１３．４ｇ）と混合した。２ロールミルでの混合は、酸化防止剤であるＡｌｂｅｍａｒｌｅ  ＣｏｒｐｏｒａｔｉｏｎのＥｔｈａｎｏｘ（登録商標）３１０の０．７５ｐｈｒ（約２．１ｇ）と共に、当業者によく知られた普通の様式で実施した。２つのロールの温度は１３０℃に設定した。用意ができた化合物をミルから取り出し、室温まで冷却した後、さらに、サイズを減少させ、２段プレスでの圧縮成形に適した、またはさらに評価するための押出成形ストリップを得るための研究室用押出成形機に送るのに適した顆粒、を得た。難燃性樹脂調合物の機械特性を決定するために、該顆粒を、Ｈａａｋｅ  Ｒｈｅｏｍｅｘ押出成形機を備えたＨａａｋｅ  Ｐｏｌｙｌａｂ  Ｓｙｓｔｅｍを用いて押出成形し２ｍｍの厚さのテープにした。
【００８７】
図６は市販の水酸化アルミニウムフィラー、Ｍａｒｔｉｎａｌ  ＯＬ−１０４  ＬＥ、７５ｐｈｒを添加した、このＥＶＡ化合物の３ｍｍの厚さの板の不透明性を示す。
【表５】
2011515307.tif 000007
【００８８】
引張強度および破断点伸びはＤＩＮ  ５３５０４およびＥＮ  ＩＳＯ  ５２７にしたがい測定し、コーン熱量測定は３ｍｍの厚さの圧縮成形板において、ＡＳＴＭ  Ｅ１３５４にしたがい、３５ｋＷ／ｍ２で実施した。表５で示したピーク熱放出速度（ＰＨＲＲ）は、コーン熱量計における試料の燃焼中に放出される熱の最大値である。ＰＨＲＲ値が低いほど、良好な難燃性が示される。表５における点火時間（ＴＴＩ）値は、試料がコーン熱量計中で熱に曝露されたことにより点火する時間である。防火性能指数ＦＰＩは、点火時間値とピーク熱放出速度の割合として規定され、このように両方の量を結合させている。ＦＰＩに対する値が高いほど、良好な難燃性を示すことは明らかである。
【００８９】
表５から、透光性および最高ＦＰＩ値は、発明のフィラーに対してのみ得られるということになる。比較応用例９および１０はまた、新規発明のベーマイトグレードはより効果的な難燃剤であること、ＦＰＩは市販の水酸化マグネシウムおよび水酸化アルミニウムグレードで最も低くなることを示す。
【００９０】
実施例１１
化合物の透光性
本発明による方法および生成物の使用により達成することができる利益のいくつかをよりよく示すために、前記実施例において生成させたいくつかの化合物の透光性を、ＤＩＮ
５３１４７にしたがい、Ｄａｔａｃｏｌｏｒ社製のＥｌｒｅｐｈｏ  ２０００（電気反射率光度計）を用いた透光性の測定により定量化した。２ｍｍの厚さ、フィラーレベル７５ｐｈｒ（４３％）の板に対する値を表６に示す。
【表６】
2011515307.tif 000008
【００９１】
本明細書またはこの特許請求の範囲のどこかで化学名または化学式により言及されてい
る構成要素は、化学名または化学型により言及されている他の物質（例えば、別の構成要素、溶媒、など）と接触する前に存在しているので、単数で言及されていようと、複数で言及されていようと、特定される。もしあったとしても、何の化学変化、変換および／または反応が得られた混合物または溶液中で起きたかは重要ではなく、というのは、そのような変化、変換および／または反応は、この開示に従って要求される条件下で、特定の構成要素を一緒にした自然の結果であるからである。故に当該構成要素は、所望の操作の実施に関連して、または所望の組成物の形成において一緒にされる成分として特定される。また、以下の特許請求の範囲が現在時制で物質、構成要素および／または成分に言及したとしても（「含む」、「である」など）、本開示による、１つもしくは複数の他の物質、構成要素および／または成分と最初に接触され、ブレンドされまたは混合される直前に存在する物質、構成要素または成分への言及である。物質、構成要素または成分は、接触、ブレンドまたは混合操作中、化学反応または変換により、それが本開示にしたがい、および化学者の普通の技術にしたがい実施された場合、その元の識別性を損失し得るという事実は、故に、実際の関心事ではない。
【００９２】
本明細書で記載し、主張した本発明は、これらの実施例および実施形態が、本発明のいくつかの態様の説明として意図されるので、本明細書で開示した特定の例および実施形態による範囲に制限されるものではない。いずれの等価な実施形態も、本発明の範囲内にあるものと意図される。実際、本明細書で示し、記載したものに加えて本発明の様々な改変が前記説明により当業者には明らかになるであろう。そのような改変もまた添付の特許請求の範囲内にあるものと意図される。
【図１】
2011515307.tif 000009
【図２】
2011515307.tif 000010
【図３】
2011515307.tif 000011
【図４】
2011515307.tif 000012
【図５】
2011515307.tif 000013
【図６】
2011515307.tif 000014
【図７】
2011515307.tif 000015
【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
少なくとも水酸化アルミニウム粒子（「ＡＴＨ」）と、前記水酸化アルミニウム粒子の総重量に基づき、約１〜約４０重量％の少なくとも部分的に解膠されたベーマイトとを含む混合物を、水および１つもしくは複数の塩基結晶成長調節剤の存在下、少なくとも約１６０℃の１つもしくは複数の温度まで最大約２日までの期間加熱し、これにより、少なくともベーマイト生成物粒子を含む水性生成物懸濁液を生成させる工程を含み、前記ベーマイト生成物粒子が約２：１未満のアスペクト比を有する、方法。
【請求項２】
前記混合物中の前記塩基結晶成長調節剤の量が、約１０〜約１４の範囲のｐＨをもたらす、請求項１記載の方法。
【請求項３】
前記ＡＴＨ粒子が純粋ギブサイトまたはバイエライト／ギブサイト混合物である、請求項１記載の方法。
【請求項４】
前記少なくとも部分的に解膠可能なベーマイトが、解膠される前、約７０〜約４００ｍ２／ｇの範囲のＢＥＴを有し、少なくとも約３０％だけ解膠可能であり、０．０２μｍを超えるｄ５０を有するものとして特徴づけられる、請求項１記載の方法。
【請求項５】
前記混合物が、約１６０℃〜約３４０℃の範囲の１つもしくは複数の温度まで、大体大気圧より高い１つもしくは複数の圧力で加熱される、請求項３記載の方法。
【請求項６】
前記水性生成物懸濁液に、乾燥前に、酸または塩基を添加し、前記生成物水溶液中の前記ベーマイト生成物粒子を少なくとも部分的に解膠させ、前記水性生成物懸濁液に添加される酸の量が、前記生成物水溶液のｐＨ値を約１〜約５の範囲内に達成させ、および／または、維持するのに十分な量であり、または、前記水性生物懸濁液に添加される塩基の量が、前記生成物水溶液のｐＨ値を約１０〜約１４の範囲内に達成させ、および／または、維持するのに十分な量である、請求項１記載の方法。
【請求項７】
ａ）前記ベーマイト生成物粒子を水、分散剤、またはそれらの混合物を用い再スラリー
化させ、これにより、第１のベーマイト生成物粒子懸濁液を生成させ、前記ベーマイト生成物粒子懸濁液に酸または塩基を添加し、これにより少なくとも部分的に解膠されたベーマイト生成物粒子を含む第２のベーマイト生成物粒子懸濁液を生成させる工程であって、前記第１のベーマイト生成物粒子懸濁液に添加される酸の量が、約１〜約５の範囲のｐＨを達成し、および／または、維持するのに十分な量であり、または使用される塩基の量は、第２のベーマイト生成物粒子懸濁液の得られるｐＨ値が約１０〜１４の範囲内にあるようなものとされる、工程と、
ｂ）前記少なくとも部分的に解膠されたベーマイト生成物粒子を回収し、必要に応じて乾燥させる工程と
をさらに含む、請求項６記載の方法。
【請求項８】
前記ベーマイト生成物粒子が、
ａ）ＤＩＮ−６６１３２により決定された約２０〜約３００ｍ２／ｇの範囲のＢＥＴ比表面積、１２００℃の温度での約２０％の最大強熱減量（ＬＯＩ）、１０〜２５ｎｍの間の結晶サイズ、および約２：１未満のアスペクト比、または
ｂ）約５０〜約２００ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、１０〜２２ｎｍの間の結晶サイズ、ならびに約１：１〜約２：１の範囲のアスペクト比、または
ｃ）約７０〜約１８０ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、１０〜２２ｎｍの間の結晶サイズ、ならびに約１：１〜約２：１の範囲のアスペクト比、または
ｄ）約８０〜約１５０ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、１０〜１９ｎｍの間の結晶サイズ、ならびに約１：１〜約２：１の範囲のアスペクト比
により特徴づけられる、請求項１記載の方法。
【請求項９】
前記ベーマイト生成物粒子が、
ａ）ＤＩＮ−６６１３２により決定された約２０〜約３００ｍ２／ｇの範囲のＢＥＴ比表面積、１２００℃の温度での２０％の最大強熱減量（ＬＯＩ）、１０〜２５ｎｍの間の結晶サイズ、および約２：１未満のアスペクト比、または
ｂ）約５０〜約２００ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、１０〜２２ｎｍの間の結晶サイズ、ならびに約１：１〜約２：１の範囲のアスペクト比、または
ｃ）約７０〜約１８０ｍ２／ｇの範囲のＢＥＴ比表面積、ＴＧＡにより決定された約２５０℃以上の温度での約２％の重量損失および約３３０℃以上の温度での５％の重量損失、１２００℃の温度での２０％の最大強熱減量（ＬＯＩ）、１０〜２２ｎｍの間の結晶サイズ、ならびに約１：１〜約２：１の範囲のアスペクト比、または
ｄ）約８０〜約１５０ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、１０〜１９ｎｍの間の結晶サイズ、ならびに約１：１〜約２：１の範囲のアスペクト比
により特徴づけられる、請求項６に記載の方法。
【請求項１０】
少なくとも水酸化アルミニウム粒子（「ＡＴＨ」）と、前記水酸化アルミニウム粒子の総重量に基づき、約１〜約４０重量％の少なくとも部分的に解膠されたベーマイトとを含む混合物を、水および１つもしくは複数の塩基結晶成長調節剤の存在下、少なくとも約１
６０℃の１つもしくは複数の温度まで最大約２日までの期間加熱し、これにより、少なくともベーマイト生成物粒子を含む水性生成物懸濁液を生成させる工程を含み、前記ベーマイト生成物粒子がほぼ球状である、方法。
【請求項１１】
２：１未満のアスペクト比を有し、２以上のｐＨ値の酢酸を用いることにより少なくとも３０％だけ解膠可能であり、さらに
ａ）ＤＩＮ−６６１３２により決定された約２０〜約３００ｍ２／ｇの範囲のＢＥＴ比表面積、１２００℃の温度での約２０％の最大強熱減量（ＬＯＩ）、および１０〜２５ｎｍの間の結晶サイズ、または
ｂ）約５０〜約２００ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、および１０〜２２ｎｍの間の結晶サイズ、または
ｃ）約７０〜約１８０ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、および１０〜２２ｎｍの間の結晶サイズ、または
ｄ）約８０〜約１５０ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、および１０〜１９ｎｍの間の結晶サイズ
により特徴づけられる、ベーマイト粒子。
【請求項１２】
ａ）約２：１未満のアスペクト比を有し、１０重量％の固体量を含む水溶液中で２以上のｐＨ値の酢酸を用いて少なくとも３０％だけ解膠可能であり、さらに、
ｂ）ＤＩＮ−６６１３２により決定された約２０〜約３００ｍ２／ｇの範囲のＢＥＴ比表面積、１２００℃の温度での約２０％の最大強熱減量（ＬＯＩ）、および１０〜２５ｎｍの間の結晶サイズ、または
ｃ）約５０〜約２００ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、および１０〜２２ｎｍの間の結晶サイズ、または
ｄ）約７０〜約１８０ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、および１０〜２２ｎｍの間の結晶サイズ、または
ｅ）約８０〜約１５０ｍ２／ｇの範囲のＢＥＴ比表面積、ＴＧＡにより決定された約２５０℃以上の温度での２％の重量損失および約３３０℃以上の温度での５％の重量損失、１２００℃の温度での２０％の最大強熱減量（ＬＯＩ）、および１０〜１９ｎｍの間の結晶サイズ
により特徴づけられる、難燃性付与量のベーマイト粒子と、
ｆ）少なくとも１つの合成樹脂と、必要に応じて、
ｇ）追加の難燃剤、押出促進剤、カップリング剤、ステアリン酸ナトリウムまたはステアリン酸カルシウム、オルガノペルオキシド、染料、顔料、フィラー、発泡剤、脱臭剤、熱安定剤、酸化防止剤、帯電防止剤、補強剤、金属捕集剤または金属不活性化剤、衝撃改質剤、加工助剤、離型剤、潤滑剤、ブロッキング防止剤、他の難燃剤、いくつかの実施形態では、水酸化マグネシウム、水酸化アルミニウム、リン難燃剤、またはハロゲン難燃剤、ＵＶ安定剤、可塑剤、流動促進剤などから選択される１つもしくは複数の添加物と、
を含む、難燃性調合物。
【国際調査報告】
2011515307.tif 000016
2011515307.tif 000017
2011515307.tif 000018